실시 예 에서 , 저 장소 는 SiC , 질화규소 , 탄화 붕소 , 질화 붕소 , 지르 코니 아 , 알루미나 와 같 은 세라믹 , 또는 조 합체 에 의해 돔 ( 5 b 4 ) 에 결합 된 다른 고온 세라믹 과 같 은 절연체 를 포함 할 수 있 다 . 바람직 한 높 은 융점 을 갖 는 예시 적 인 세라믹 은 산화 마그네슘 ( MgO ) ( MP = 2852 ° C ) , 산화 지르코늄 ( ZrO ) ( MP = 2715 ° C ) , 질화 붕소 ( BN ) ( MP = 2973 ° C ) , 이산화 지르코늄 ( ZrO 2 ) ( MP = 2715 ° C ) , 하프늄 붕소 화물 ( HfB 2 ) ( MP = 3380 ° C ) , 하프늄 카바이드 ( HfC ) ( MP = 3900 ° C ) , Ta 4 HfC 5 ( MP = 4000 ° C ) , Ta 4 HfC 4 TaX 4 HfCX 4 ( 4215 ° C ) , 하프늄 질화물 ( HfN ) ( MP = 3385 ° C ) , 지르코늄 이 붕화물 ( ZrB 2 ) ( MP = 3246 ° C ) , 탄화 지르코늄 ( ZrC ) ( MP = 3400 ° C ) , 질화 지르코늄 ( ZrN ) ( MP = 2950 ° C ) , 티타늄 붕소 ( TiB 2 ) ( MP = 3225 ° C ) , 티타늄 카바이드 ( TiC ) ( MP = 3100 ° C ) , 티타늄 질화물 ( TiN ) ( MP = 2950 ° C ) , 실리콘 카바이드 ( SiC ) ( MP = 2820 ° C , 탄화 붕소 ( TaB 2 ) ( MP = 3040 ° C ) , 탄화 탄화물 ( TaC ) ( MP = 3800 ° C ) , 질화 탄 탈륨 ( TaN ) ( MP = 2700 ° C ) , 니오븀 카바이드 ( NbC ) ( MP = 3490 ° C ) , 질화 니오븀 ( NbN ) ( MP = 2573 ° C ) 이 다 . 절연체 저 장소 ( 5 c ) 는 용융 금속 의 복귀 흐름 에 의한 전기 단락 을 방지 하 기 위해 최 상부 에 드립 에지 를 포함 할 수 있 다 . 조 합체 는 저 장소 와 기 저부 판 사이 와 동일 한 유형 의 슬립 너트 조 합체 를 포함 할 수 있 다 . 슬립 너트 는 탄소 , SiC , W , Ta 와 같 은 내화 재료 또는 다른 내화 금속 중 적어도 하나 를 포함 할 수 있 다 . 세라믹 저 장소 는 슬립 너트 시일 을 달성 하 기 에 적합 한 정밀 한 표면 을 형성 하 기 위해 다이아몬드 공구 밀링 과 같 은 수단 에 의해 밀링 될 수 있 다 . 알루미나 튜브 를 포함 하 는 것 과 같 은 세라믹 저 장소 의 실시 예 에서 , 저장 소 의 적어도 하나 의 단부 는 나사 결합 될 수 있 다 . 나사 는 나사 결합 칼라 를 부착 함 으로써 달성 될 수 있 다 . 나사 결합 칼라 는 접착제 , 접착제 또는 접착제 에 의해 부착 될 수 있 다 . 접착제 는 세라믹 접착제 를 포함 할 수 있 다 .